СПОСОБ ИЗГОТОВЛЕНИЯ МЕТАЛЛИЧЕСКОГО ЛИСТА С Zn-AI-Mg ПОКРЫТИЕМ, ВКЛЮЧАЮЩИЙ НАНЕСЕНИЕ РАСТВОРА КИСЛОТЫ И КЛЕЯ, И СООТВЕТСТВУЮЩИЙ МЕТАЛЛИЧЕСКИЙ ЛИСТ И СБОРКА

1. Способ изготовления металлического листа, включающий, по меньшей мере, следующие стадии:
- создания стальной подложки, имеющей две поверхности, на каждую из которых нанесено металлическое покрытие, полученное погружением подложки в ванну и охлаждением, причем каждое металлическое покрытие включает цинк, 0,7-6% масс. алюминия и 0,1-10% масс. магния, затем
- нанесения раствора кислоты с pH 1-4 на наружные поверхности металлических покрытий, затем
- нанесения клея, выбранного из конструкционных, армированных конструкционных или полуконструкционных клеев, герметиков или замазок, локально, по меньшей мере, на одну внешнюю поверхность металлического покрытия, затем
- соединения со вторым металлическим листом за счет клея.
2. Способ по п. 1, в котором металлические покрытия включают 0,3-10% масс. магния.
3. Способ по п. 2, в котором металлические покрытия включают 0,3-4% масс. магния.
4. Способ по п. 1, в котором металлические покрытия включают 1 - 6% масс. алюминия.
5. Способ по любому из пп. 1-4, в котором массовое отношение между магнием и алюминием в металлических покрытиях строго меньше или равно 1, предпочтительно строго меньше 1 и предпочтительно строго меньше 0,9.
6. Способ по любому из пп. 1-4, в котором раствор кислоты наносят на 0,2-30 с на наружные поверхности металлических покрытий.
7. Способ по п. 6, в котором раствор кислоты наносят на 0,2-15 с на наружные поверхности металлических покрытий.
8. Способ по п. 7, в котором раствор кислоты наносят на 0,5-15 с на наружные поверхности металлических покрытий.
9. Способ по любому из пп. 1-4, в котором раствор кислоты является раствором для обработки поверхности для формования слоев, улучшающих коррозионную стойкость и/или адгезию к наружным поверхностям.
10. Способ по любому из пп. 1-4, дополнительно включающий перед стадией нанесения клея стадию обработки поверхности нанесением раствора для обработки поверхности на наружные поверхности металлических покрытий для формирования слоев, улучшающих коррозионную стойкость и/или адгезию.
11. Способ по п. 9, в котором раствор для обработки поверхности является конверсионным раствором.
12. Способ по любому из пп. 1-4, дополнительно включающий перед стадией нанесения клея стадию обезжиривания нанесением щелочного раствора на наружные поверхности металлических покрытий.
13. Способ по любому из пп. 1-4, в котором pH используемого раствора кислоты составляет 1-3,5.
14. Способ по п. 13, в котором pH используемого раствора кислоты составляет 1-3.
15. Способ по п. 14, в котором pH используемого раствора кислоты составляет 1-2.
16. Металлический лист, соединенный со вторым металлическим листом, полученным способом по любому из пп. 1-4.